КОНТАКТНЫЕ АДГЕЗИВЫ ХОЛОДНОГО ОТВЕРЖДЕНИЯ

1. Водная дисперсия, содержащая по меньшей мере один полиуретановый полимер с температурой плавления в диапазоне от 30°C до 50°C, определенной с помощью дифференциальной сканирующей калориметрии согласно стандарту DIN 65467 при скорости нагревания 20 K/мин, причем полиуретановый полимер получен из реакционной смеси, содержащей:
AI) по меньшей мере один сложный полиэфирполиол со среднечисленной молекулярной массой в диапазоне от 400 г/моль до 5000 г/моль и температурой плавления в диапазоне от 40°C до 80°C, определенной с помощью дифференциальной сканирующей калориметрии согласно стандарту DIN 65467 при скорости нагревания 20 K/мин;
AII) по меньшей мере один сложный полиэфирполиол со среднечисленной молекулярной массой в диапазоне от 400 г/моль до 5000 г/моль и температурой плавления в диапазоне от 5°C до 35°C, определенной с помощью дифференциальной сканирующей калориметрии согласно стандарту DIN 65467 при скорости нагревания 20 К/мин;
B) необязательно, по меньшей мере один дифункциональный полиольный компонент;
C) по меньшей мере один алифатический диизоцианат; и
D) по меньшей мере один аминный удлинитель цепи, содержащий по меньшей мере одну ионную или потенциально ионную группу;
отличающаяся тем, что молярное соотношение AI):AII) находится в диапазоне от 7:3 до 3:7.
2. Дисперсия по п. 1, в которой полиуретановый полимер обладает температурой стеклования в диапазоне от -60°C до -10°C, определенной с помощью дифференциальной сканирующей калориметрии согласно стандарту DIN 65467 при скорости нагревания 20 K/мин.
3. Дисперсия по п. 1, в которой сложный полиэфирполиол AI) обладает температурой плавления в диапазоне от 40°C до 60°C, определенной с помощью дифференциальной сканирующей калориметрии согласно стандарту DIN 65467 при скорости нагревания 20 K/мин.
4. Дисперсия по п. 1, в которой сложный полиэфирполиол AII) обладает температурой плавления в диапазоне от 15°C до 30°C, определенной с помощью дифференциальной сканирующей калориметрии согласно стандарту DIN 65467 при скорости нагревания 20 K/мин.
5. Дисперсия по п. 1, в которой молярное соотношение AI):AII) находится в диапазоне от 6:4 до 4:6.
6. Дисперсия по п. 1, в которой сложный полиэфирполиол AI) обладает энтальпией плавления в диапазоне от 65 Дж/г до 90 Дж/г, определенной с помощью дифференциальной сканирующей калориметрии согласно стандарту DIN 65467 при скорости нагревания 20 K/мин.
7. Дисперсия по п. 1, в которой сложный полиэфирполиол AII) обладает энтальпией плавления в диапазоне от 30 Дж/г to 70 Дж/г, определенной с помощью дифференциальной сканирующей калориметрии согласно стандарту DIN 65467 при скорости нагревания 20 K/мин.
8. Дисперсия по п. 1, в которой сложные полиэфирполиолы AI) и AII) являются алифатическими.
9. Дисперсия по п. 1, в которой сложный полиэфирполиол AI) получен из реакционной смеси, содержащей адипиновую кислоту и 1,4-бутандиол или 1,6-гександиол.
10. Дисперсия по п. 1, в которой сложный полиэфирполиол AII) получен из реакционной смеси, содержащей адипиновую кислоту, 1,6-гександиол и неопентилгликоль, или из реакционной смеси, содержащей адипиновую кислоту, 1,4-бутандиол и неопентилгликоль.
11. Дисперсия по п. 1, в которой алифатический диизоцианат C) содержит гексаметилен 1,6-диизоцианат, 1,3- и/или 1,4-бис(изоацанато-метил)циклогексан, изофорон диизоцианат и/или 4,4′- или 2,4′-ди(изоцианато-циклогексил)метан.
12. Дисперсия по п. 1, в которой аминный удлинитель цепи D) содержит смесь натриевой соли N-(2-аминоэтил)-2-аминоэтансульфоновой кислоты и диэтаноламина или содержит смесь натриевой соли N-(2-аминоэтил)-2-аминоэтансульфоновой кислоты, диэтаноламина и N-(2-гидроксиэтил)-этилендиамина.
13. Адгезив, содержащий по меньшей мере дисперсию, определенную в одном или более из пп. 1-12.
14. Адгезив по п. 13, где адгезив представляет собой контактный адгезив холодного отверждения.
15. Применение дисперсии по п. 1 для соединения резиновых материалов, выбранных из группы, состоящей из природных и искусственных резин, полиуретанов, поливинилацетата и поливинилхлорида.
16. Применение дисперсии по п. 1 для соединения пористых или проницаемых для водяного пара субстратов с помощью процессов нанесения мокрого состава на мокрые субстраты с использованием коагулянтов.